【手続補正書】
【提出日】平成25年11月20日(2013.11.20)
【手続補正１】
【補正対象書類名】特許請求の範囲
【補正対象項目名】全文
【補正方法】変更
【補正の内容】
【特許請求の範囲】
【請求項１】
一般式（１）で示される分子末端にオキセタンを有するポリカーボネート。
【化１】
2011219750.tif 000001
（式中、Ｒ１は炭素原子数１〜４の直鎖状又は分岐鎖状のアルキル基を示す。Ｒ２は、直鎖状又は分岐鎖状の炭素原子数３〜１２のアルキレン基を示し、当該アルキレン基は、不飽和炭化水素基、芳香族炭化水素基、脂環式炭化水素基又はヘテロ原子を有していても良い。ｎは、アルキレンカーボネート構造の繰り返し単位の平均数を表し、１〜３０の実数を示す。なお、ｎが１を超える場合は、それぞれのＲ２が異なるものであってもよい）
【請求項２】
Ｒ２が、直鎖状又は分岐鎖状の炭素原子数３〜１２のアルキレン基を示し、かつｎが１〜１５の実数である、請求項１に記載の分子末端にオキセタンを有するポリカーボネート。
【請求項３】
Ｒ２が、直鎖状又は分岐鎖状の炭素原子数３〜６のアルキレン基を示し、かつｎが１〜５の実数である、請求項１に記載の分子末端にオキセタンを有するポリカーボネート。
【請求項４】
オキセタン導入率が９０％以上である、請求項１から請求項３のいずれか一つに記載の分子末端にオキセタンを有するポリカーボネート。
【請求項５】
一般式（２）で示されるポリカーボネート化合物と一般式（３）で示される（３−アルキルオキセタン−３−イル）メタノールとを反応させる、一般式（１）で示される分子末端にオキセタンを有するポリカーボネートの製造方法。
【化２】
2011219750.tif 000002
（式中、Ｒ１は炭素原子数１〜４の直鎖状又は分岐鎖状のアルキル基を示す。Ｒ２は、直鎖状又は分岐鎖状の炭素原子数３〜１２のアルキレン基を示し、当該アルキレン基は、不飽和炭化水素基、芳香族炭化水素基、脂環式炭化水素基又はヘテロ原子を有していても良い。ｎは、アルキレンカーボネート構造の繰り返し単位の平均数を表し、１〜３０の実数を示す。なお、ｎが１を超える場合は、それぞれのＲ２が異なるものであってもよい）
【化３】
2011219750.tif 000003
（式中、Ｒ２は、直鎖状又は分岐鎖状の炭素原子数３〜１２のアルキレン基を示し、当該アルキレン基は、不飽和炭化水素基、芳香族炭化水素基、脂環式炭化水素基又はヘテロ原子を有していても良い。Ｒ３は炭素原子数１〜４の直鎖状、分岐鎖状又は環状のアルキル基又はフェニル基を示し、ｍは、アルキレンカーボネート構造の繰り返し単位の平均数を示し、１〜３０の実数を示す。なお、ｍが１を超える場合は、それぞれのＲ２が同一であっても、又は異なるものであっても良い）
【化４】
2011219750.tif 000004
（式中、Ｒ１は炭素原子数１〜４の直鎖状又は分岐鎖状のアルキル基を示す）
【請求項６】
一般式（２）で示されるポリカーボネート化合物が、一般式（４）で示されるジオールと一般式（５）で示されるカーボネートとを反応させて得られたものである、請求項５に記載の分子末端にオキセタンを有するポリカーボネートの製造方法。
【化５】
2011219750.tif 000005
（式中、Ｒ２は、直鎖状又は分岐鎖状の炭素原子数３〜１２のアルキレン基を示し、当該アルキレン基は、不飽和炭化水素基、芳香族炭化水素基、脂環式炭化水素基又はヘテロ原子を有していても良い。Ｒ３は炭素原子数１〜４の直鎖状、分岐鎖状又は環状のアルキル基又はフェニル基を示し、ｍは、アルキレンカーボネート構造の繰り返し単位の平均数を示し、１〜３０の実数を示す。なお、ｍが１を超える場合は、それぞれのＲ２が同一であっても、又は異なるものであっても良い）
【化６】
2011219750.tif 000006
（式中、Ｒ２は、直鎖状又は分岐鎖状の炭素原子数３〜１２のアルキレン基を示し、当該アルキレン基は、不飽和炭化水素基、芳香族炭化水素基、脂環式炭化水素基又はヘテロ原子を有していても良い）
【化７】
2011219750.tif 000007
（式中、Ｒ３は炭素原子数１〜４の直鎖状、分岐鎖状又は環状のアルキル基、又はフェニル基を示す）
【請求項７】
一般式（１）で示される分子末端にオキセタンを有するポリカーボネートと熱カチオン重合開始剤とを含有する硬化性組成物。
【化８】
2011219750.tif 000008
（式中、Ｒ１は炭素原子数１〜４の直鎖状又は分岐鎖状のアルキル基を示す。Ｒ２は、直鎖状又は分岐鎖状の炭素原子数３〜１２のアルキレン基を示し、当該アルキレン基は、不飽和炭化水素基、芳香族炭化水素基、脂環式炭化水素基又はヘテロ原子を有していても良い。ｎは、アルキレンカーボネート構造の繰り返し単位の平均数を表し、１〜３０の実数を示す。なお、ｎが１を超える場合は、それぞれのＲ２が異なるものであってもよい）
【請求項８】
一般式（１）で示される分子末端にオキセタンを有するポリカーボネートを硬化させた硬化性樹脂化合物。
【化９】
2011219750.tif 000009
（式中、Ｒ１は炭素原子数１〜４の直鎖状又は分岐鎖状のアルキル基を示す。Ｒ２は、直鎖状又は分岐鎖状の炭素原子数３〜１２のアルキレン基を示し、当該アルキレン基は、不飽和炭化水素基、芳香族炭化水素基、脂環式炭化水素基又はヘテロ原子を有していても良い。ｎは、アルキレンカーボネート構造の繰り返し単位の平均数を表し、１〜３０の実数を示す。なお、ｎが１を超える場合は、それぞれのＲ２が異なるものであってもよい）
【請求項９】
一般式（１）で示される分子末端にオキセタンを有するポリカーボネートの耐熱レジスト、コート材、接着剤の原料としての使用。
【化１０】
2011219750.tif 000010
（式中、Ｒ１は炭素原子数１〜４の直鎖状又は分岐鎖状のアルキル基を示す。Ｒ２は、直鎖状又は分岐鎖状の炭素原子数３〜１２のアルキレン基を示し、当該アルキレン基は、不飽和炭化水素基、芳香族炭化水素基、脂環式炭化水素基又はヘテロ原子を有していても良い。ｎは、アルキレンカーボネート構造の繰り返し単位の平均数を表し、１〜３０の実数を示す。なお、ｎが１を超える場合は、それぞれのＲ２が異なるものであってもよい）
【請求項１０】
一般式（１）で示される分子末端にオキセタンを有するポリカーボネートの粉体塗料の架橋剤、改質剤としての使用。
【化１１】
2011219750.tif 000011
（式中、Ｒ１は炭素原子数１〜４の直鎖状又は分岐鎖状のアルキル基を示す。Ｒ２は、直鎖状又は分岐鎖状の炭素原子数３〜１２のアルキレン基を示し、当該アルキレン基は、不飽和炭化水素基、芳香族炭化水素基、脂環式炭化水素基又はヘテロ原子を有していても良い。ｎは、アルキレンカーボネート構造の繰り返し単位の平均数を表し、１〜３０の実数を示す。なお、ｎが１を超える場合は、それぞれのＲ２が異なるものであってもよい）
【手続補正２】
【補正対象書類名】明細書
【補正対象項目名】０１０８
【補正方法】変更
【補正の内容】
【０１０８】
実施例７（硬化性樹脂化合物の製造）
実施例１で得られたヘキサメチレンポリカーボネートジオキセタン（数平均分子量１５２２）２．００３６ｇにテトラヒドロフラン１．０２ｇ添加し均一な溶液にした後、熱カチオン重合開始剤（「サンエイド  ＳＩ−１５０Ｌ」、三新化学工業社製）０．０３８９ｇを添加し、硬化性組成物を調製した。この硬化性組成物を直径４ｃｍの円形の容器に充填し、オーブンで１１０〜１３０℃で６時間加熱することで、目的とする硬化性樹脂化合物を得た。
【手続補正３】
【補正対象書類名】明細書
【補正対象項目名】０１１１
【補正方法】変更
【補正の内容】
【０１１１】
上記実施例７より、本発明の一般式（１）で示される分子末端にオキセタンを有するポリカーボネートを用いて、硬化性樹脂化合物を実際に製造することができた。得られた硬化性樹脂化合物は、例えば、優れた透明性、耐衝撃性、耐熱性、耐加水分解性等のカーボネート構造に特有の物性と併せ、オキセタン部位の重合により新たに形成した架橋部位がエーテル結合であるため、例えば、低吸湿性で優れた電気特性等の特徴が期待される。そこで、この硬化性樹脂化合物の特徴を利用して、本発明の一般式（１）で示されるポリカーボネートから得られた硬化性樹脂化合物を、例えば、航空機・自動車等の輸送機器、電気電子・光学・医療機器等の様々な分野における成型品等に使用することが期待できる。